(57)【要約】【課題】本発明の課題は、前記の特性を有する触媒を提供し、芳香族ポリアミン混合物の製法を提供することである。【解決手段】  前記課題は、式（Ｉ）の化合物を含有する芳香族ポリアミン混合物を製造するために、式（ＩＶ）の化合物及び／又は式（Ｖ）の化合物を、２０〜２００℃の範囲の温度で、次の群：ｂ）元素周期律表第２族、第３族、第４族、第７族、第１３族の元素又はランタニドの酸化物少なくとも１種によりドーピングされ、酸活性化されていてよいモンモリロナイト又はｃ）ｐＫａ＝１.５の下で０.０５ミリモル／触媒ｇ以上の酸度を有し、モンモリロナイト、海泡石（これらは酸活性化されていてよい）又はアタパルジャイトの群から選択されたシートシリケート１種以上から選択された不均一系無機触媒の存在下に反応させることを特徴とする、芳香族ポリアミン混合物の製法により解決される。【選択図】なし【特許請求の範囲】
【請求項１】
式（Ｉ）：
Ｈ２Ｎ−Ａ−ＣＨ２−Ｂ−ＮＨ２      （Ｉ）
［式中、Ａ及びＢは、それぞれ相互に独立してＣ１〜Ｃ２０−アルキル基及びハロゲンから選択された１〜４個の置換基を有していてよい１，４−フェニレン基である］の化合物を含有する芳香族ポリアミン混合物を製造するために、式（ＩＶ）：
Ｈ−Ａ−ＮＨ−ＣＨ２−ＨＮ−Ｂ−Ｈ    （ＩＶ）
の化合物及び／又は式（Ｖ）：
Ｈ−Ａ−ＮＨ−ＣＨ２−Ｂ−ＮＨ２      （Ｖ）
の化合物［前記式中、Ａ及びＢは前記定義のように置換されている］を、２０〜２００℃の範囲の温度で、次の群：
ｂ）元素周期律表第２族、第３族、第４族、第７族、第１３族の元素又はランタニドの酸化物少なくとも１種によりドーピングされ、酸活性化されていてよいモンモリロナイト又は
ｃ）ｐＫａ＝１.５の下で０.０５ミリモル／触媒ｇ以上の酸度を有し、モンモリロナイト、海泡石又はアタパルジャイトの群から選択されたシートシリケート１種以上（この際、モンモリロナイト及び海泡石のみが酸活性化されていてよいが、アタパルジャイトは酸活性化されない）
から選択された不均一系無機触媒の存在下に反応させることを特徴とする、芳香族ポリアミン混合物の製法。
【請求項２】
式（ＩＶ）又は（Ｖ）の化合物を、非置換の又は芳香環のｏ−又はｍ−位でＣ１〜Ｃ２０−アルキル又はハロゲンから選択された１〜４個の置換基で置換されたアニリンとホルムアルデヒド又はパラホルムアルデヒド又はトリオキサンとの反応により得る、請求項１に記載の方法。
【請求項３】
式（Ｉ）：
Ｈ２Ｎ−Ａ−ＣＨ２−Ｂ−ＮＨ２      （Ｉ）
［式中、Ａ及びＢは、それぞれ相互に独立して非置換の又はＣ１〜Ｃ２０−アルキル基及びハロゲンから選択された１〜４個の置換基を有している１，４−フェニレン基である］の化合物を含有する芳香族ポリアミン混合物を製造するために、
非置換の又は芳香環のｏ−又はｍ−位でＣ１〜Ｃ２０−アルキル及びハロゲンから選択された１〜４個の置換基で置換されたアニリンとホルムアルデヒド又はパラホルムアルデヒド又はトリオキサンとを、２０〜２００℃の範囲の温度で、次の群：
ｂ）元素周期律表第２族、第３族、第４族、第７族、第１３族の元素又はランタニドの酸化物少なくとも１種によりドーピングされ、酸活性化されていてよいモンモリロナイト又は
ｃ）ｐＫａ＝１.５の下で０.０５ミリモル／触媒ｇ以上の酸度を有し、モンモリロナイト、海泡石又はアタパルジャイトの群から選択されたシートシリケート１種以上（この際、モンモリロナイト及び海泡石のみが酸活性化されていてよいが、アタパルジャイトは酸活性化されない）
から選択された不均一系無機触媒の存在下に反応させることによる、芳香族ポリアミン混合物の製法。
【請求項４】
反応時に生じる水を連続的に除去する、請求項２又は３に記載の方法。
【請求項５】
芳香環は、アミノ基に対して、少なくとも１個のオルト位で置換されておらず、かつ、芳香族ポリアミン混合物は、更に式（ＩＩ）及び／又は（ＩＩＩ）：
Ｈ２Ｎ−Ｄ−ＣＨ２−Ｂ−ＮＨ２      （ＩＩ）
［式中、Ｄは１，２−フェニレン基であり、Ｂは請求項３に定義されているような置換基によって置換されていてよい１，４−フェニレン基である］、
Ｈ２Ｎ−Ｄ−ＣＨ２−Ｅ−ＮＨ２    （ＩＩＩ）
［式中、Ｄ及びＥは請求項３に定義されているような置換基により置換されていてよい１，２−フェニレン基である］の化合物を含有している、請求項１から３までのいずれか１項に記載の方法。
【請求項６】
アニリン又はｏ−トルイジンを使用する、請求項２又は３に記載の方法。
【請求項７】
式（Ｉ）の化合物を主生成物として形成させる、請求項１から３までのいずれか１項に記載の方法。
【請求項８】
反応を溶剤の不存在下に実施する、請求項１から３までのいずれか１項に記載の方法。
【請求項９】
式（Ｉ）の化合物を含有する芳香族ポリアミン混合物、又は式（Ｉ）の化合物に加えて、式（ＩＩ）及び／又は（ＩＩＩ）の化合物を含有する芳香族ポリアミン混合物の製造のために使用される、群：
ｂ）元素周期律表第２族、第３族、第４族、第７族、第１３族の元素又はランタニドの酸化物少なくとも１種によりドーピングされ、酸活性化されていてよいモンモリロナイト又は
ｃ）ｐＫａ＝１.５の下で０.０５ミリモル／触媒ｇ以上の酸度を有し、モンモリロナイト、海泡石又はアタパルジャイトの群から選択されたシートシリケート１種以上（この際、モンモリロナイト及び海泡石のみが酸活性化されていてよいが、アタパルジャイトは酸活性化されない）
から選択された不均一系無機触媒。
【発明の詳細な説明】
【技術分野】
【０００１】
本発明は、非置換の又は置換されたアニリン及びホルムアルデヒド又はホルムアルデヒド前駆物質からの芳香族ポリアミン混合物及びこれら混合物の縮合生成物の製法に関する。
【背景技術】
【０００２】
非置換の又は置換されたジアミノジアリールメタンは、特にプラスチック製造用の有用な前駆物質である。非置換のジアミノジフェニルメタン（屡々メチレンジアニリン、ＭＤＡと称される）は、殊に工業的に非常に多量に製造され、大部分はメチレンジフェニルジイソシアネート（ＭＤＩ）を生じるホスゲン化の後に、ポリウレタンの製造のために使用される。この際、４，４’−異性体がこのために有利に使用されるが、２，４’−及び２，２’−異性体もこの公知の製造法で生産される。加えて、より高度に縮合された多核化合物が形成される。これらは、一般に、触媒の存在下にアニリン及びホルムアルデヒドから製造される。
【０００３】
工業的に使用される方法では、溶解された形の無機酸が均一系触媒として使用される。塩酸水が有利に使用される。この反応実施は、その後処理に基づき、その酸が所望のポリアミンの単離の際になお中和される必要があるので、当モル量の塩基の消費をもたらす。従って、この方法は、必然的に、煩雑な方法で廃棄又はリサイクルすべきであるかなり多量の塩の生成と結びついている。加えて、酸水の使用と結びついている腐食の問題が、この方法の重要な欠点である。
【０００４】
この理由から、水性均一系触媒を酸性不均一系触媒で代える多くの試みがなされている。酸イオン交換体に加えて、酸性の合成又は天然の珪素酸化物又はアルミニウム酸化物、例えばゼオライト又は鑛質粘土の使用も提案されている。ＤＥ−Ａ−１  ２３００３３、ＤＥ−Ａ−１  ４９３４３１、ＵＳ４０７１５５８、ＵＳ４０３９５８０、ＵＳ４０３９５８１及びＵＳ４２９４９８７中には相応する触媒が記載されている。
【０００５】
ＵＳ４２９４９８１によれば、このタイプの方法では、縮合が強酸水の存在下に実施され、その後、この酸は溶媒抽出により除去されている。この転位反応そのものは、少量で使用される強酸の存在下に実施されている。珪藻土、粘土又はゼオライトがこの工程で使用できる。
【０００６】
ＤＥ−Ａ−１  ２３００３３によれば、珪素含有粘土、合成二酸化珪素−酸化アルミニウム−触媒又は酸化マグネシウム−酸化アルミニウム−触媒が使用されている。
【０００７】
ＤＥ−Ａ−１  ４９３４３１によれば、二酸化珪素、二酸化珪素／酸化アルミニウム又は酸処理された酸化アルミニウムが触媒として使用されている。有利にシリカゲル又は二酸化珪素及び酸化アルミニウムを含有し、有利に酸活性化されているベントナイト様粘土が使用されている。しかしながら、所望のジアミノジアリールメタンに加えて、かなりの量の高度縮合生成物が形成される。
【０００８】
ＵＳ４０７１５５８によれば、酸活性化された粘土触媒、二酸化珪素−酸化アルミニウム−分解−触媒又は二酸化珪素−酸化マグネシウム−触媒が使用されている。ここでも、この粘土触媒の使用の際に、比較的多量の２，４’−異性体及びより高分子量の生成物が形成される。
【０００９】
ＵＳ４０３９５８０、ＵＳ４０３９５８１及びＵＳ４２９４９８７によれば、ジアミノジアリールメタン及びより高度に縮合されたオリゴマーからの混合物が複雑な２工程法で得られている。酸水と共に、珪藻土、粘土又はゼオライトも使用されている。
【００１０】
ＵＳ４２９４９８７によれば、縮合が強酸水の存在下に実施され、その後、酸は溶媒抽出により除去されている。この転位反応も少量で使用される強酸の存在下に実施されている。珪藻土、粘土又はゼオライトもこの工程で使用できる。
【００１１】
ＵＳ４０３９５８０によれば、アニリンとホルムアルデヒドとの縮合は、触媒の不存在下に実施され、縮合生成物は、珪藻土、粘土又はゼオライトの存在下に反応されている。この生成物のジアミン含有率は４４〜５０％である。ＵＳ４０３９５８１は、同様な反応を記載している。しかしながら、その高価格、その不充分な活性又は不満足な触媒作用寿命に基づき、これら触媒は、工業的には確立できていない。４，４’−異性体の高割合及び高度縮合生成物の非常に低い含有率はこの方法では得ることができない。比較的高割合の２，４’−又は２，２’−異性体が常に得られる。
【００１２】
この理由の故に、廉価であり、高活性及び長い作用寿命を有し、環境的に認容性あり、少量の高度縮合生成物で４，４−異性体の高収率をもたらす不均一系触媒が常に必要とされている。
【特許文献１】ＤＥ−Ａ−１  ２３００３３
【特許文献２】ＤＥ−Ａ−１  ４９３４３１
【特許文献３】ＵＳ４０７１５５８
【特許文献４】ＵＳ４０３９５８０
【特許文献５】ＵＳ４０３９５８１
【特許文献６】ＵＳ４２９４９８７
【発明の開示】
【発明が解決しようとする課題】
【００１３】
本発明の課題は、前記の特性を有する触媒を提供し、芳香族ポリアミン混合物の製法を提供することである。
【課題を解決するための手段】
【００１４】
この課題は、本発明により、式（Ｉ）：
Ｈ２Ｎ−Ａ−ＣＨ２−Ｂ−ＮＨ２      （Ｉ）
［式中、Ａ及びＢはそれぞれ相互に独立して、Ｃ１〜Ｃ２０−アルキル基及びハロゲンから選択された１〜４個の置換基を有していてよい１，４−フェニレン基である］の化合物を含有する芳香族ポリアミン混合物を製造するための方法において、式（ＩＶ）
Ｈ−Ａ−ＮＨ−ＣＨ２−ＮＨ−Ｂ−Ｈ  （ＩＶ）
の化合物及び／又は式（Ｖ）
Ｈ−Ａ−ＮＨ−ＣＨ２−Ｂ−ＮＨ２    （Ｖ）
の化合物［前記式中、Ａ及びＢは前記のように置換されている］を、２０〜２００℃の範囲の温度で、次の群：
ａ）酸活性化されていてよい、元素周期律表第３族〜第１０族の、好ましくは第４族〜第６族の元素の酸化物１種以上
ｂ）元素周期律表第２族〜第１３族の元素又はランタニドの酸化物少なくとも１種でドーピングされており、酸活性化されていてよい粘土又は
ｃ）酸活性化されていてよく、ｐＫａ＝１．５の下で０．０５ミリモル／触媒ｇ以上の酸度を有するシートシリケート１種以上
から選択された不均一系無機触媒の存在下に反応させることにより解決される。
【００１５】
この際、式（ＩＶ）及び／又は（Ｖ）の化合物は、非置換の又は芳香環のｏ−又はｍ−位でＣ１〜Ｃ２０−アルキル基又はハロゲンから選択された１〜４個の置換基で置換されているアニリンとホルムアルデヒド又はホルムアルデヒド前駆物質との反応により得ることができる。
【００１６】
加えて、この課題は、非置換の又は芳香環のｏ−又はｍ−位でＣ１〜Ｃ２０−アルキル基及びハロゲンから選択された１〜４個の置換基で置換されているアニリンとホルムアルデヒド又はホルムアルデヒド前駆物質とを、２０〜２００℃の範囲の温度で、次の群：
ａ）酸活性化されていてよい、元素周期律表第３族〜第１０族の、好ましくは第４族〜第６族の元素の酸化物１種以上
ｂ）元素周期律表第２族〜第１３族の元素又はランタニドの酸化物少なくとも１種でドーピングされていて酸活性化されていてよい粘土又は
ｃ）酸活性化されていてよく、ｐＫａ＝１．５の下で０．０５ミリモル／触媒ｇ以上の酸度を有するシートシリケート１種以上
から選択された不均一系無機触媒の存在下に反応させる方法により、式（Ｉ）：
Ｈ２Ｎ−Ａ−ＣＨ２−Ｂ−ＮＨ２      （Ｉ）
［式中、Ａ及びＢはそれぞれ相互に独立して、Ｃ１〜Ｃ２０−アルキル基及びハロゲンから選択された１〜４個の置換基を有していてよい１，４−フェニレン基である］の化合物を含有する芳香族ポリアミン混合物を製造する方法によって達成される。
【００１７】
触媒ａ）
本発明により、元素周期律表第３族〜第１０族、好ましくは第４族〜第６族の元素の酸化物又はそれらの混合物が前記反応で触媒として極めて有利に使用できることが判明した。この新記載法による周期律表の族の分類は、Cotton  and  Wilkinson,Advanced  Inorganic  Chemistry, 5th edition,John  Wiley & Sonsに記載されている。
【００１８】
元素周期律表第４族及び／又は第６族の酸化物が有利に使用される。触媒として二酸化チタン、酸化タングステン、酸化モリブデン、二酸化ジルコニウム又はこれら酸化物の混合物が特に有利に使用される。「混合物」とは、前記酸化物の２種以上の混合物と理解される。これは、個々の粉末状の酸化物の混合物又は金属の可溶性化合物を含有する溶液からの共同の沈殿生成物であってよい。本発明により使用される触媒を製造する方法は公知である。
【００１９】
更に、前記の触媒は酸活性化されていてもよい。酸活性化は、例えば硫酸、燐酸又は塩酸、好ましくは硫酸を用いて行うことができる。従って、触媒は硫酸塩、燐酸塩又は塩化物を含有していてよい。
【００２０】
前記の触媒は、有利に硫酸塩を含有していてよい。この目的のために、例えば、酸化物触媒を硫酸中に浸漬させ、次いで乾燥させる。この手段により、触媒は硫酸塩含有触媒となる。酸、好ましくは硫酸塩又は硫酸の含有率は、広い範囲で変動でき、容易に所望の条件に適合させることができる。この触媒は、酸含有、好ましくは硫酸塩含有溶液、例えばアルカリ金属塩溶液又はアルカリ土類金属塩溶液中に浸漬させ、次いで乾燥させることによっても製造できる。
触媒ｂ）
周期律表の分類は新しい記載法（Cotton  and  Wilkinson,Advanced Inorganic  Chemistry,5th Edition,John  Wiley & Sons  参照）に従う。
【００２１】
触媒用の粘土として、全ての１２面又は１３面の代表物、例えばカオリン、タルク、葉ろう石、スメクタイト（smectite）、例えばヘクトライト（hectorite）又はモンモリロナイト、バーミキュライト、海泡石又はアタパルジャイトを使用することができる。サポナイト、ヘクトライト、モンモリロナイト、海泡石及びアタパルジャイトが有利であり、特にモンモリロナイトが有利である。これらの粘土は、天然由来のものでも合成されたものであってもよい。
【００２２】
これらの粘土は、天然由来形でも、予め酸活性化の後にドーピングされていてもよい。処理法に依存して、いずれにせよ、ド−ピングの前の粘土は、種々の量のアルカリ金属イオン及びアルカリ土類金属イオンならびに天然粘土中に常に存在する不純物、例えば鉄イオンを含有する。酸活性化は、種々の酸を用いて実施でき、慣用の無機酸、例えば塩酸、硫酸又は燐酸が有利である。特に塩酸が有利である。酸活性化されたシートシリケートは、漂白土又はフラー土なる名称で市場で入手可能である。
第２族〜第１３族又はランタニドの酸化物を慣用の方法で粘土上に適用することができる。例えば、乾燥粘土を、適用すべき硝酸塩又は酢酸塩の形の金属の溶液と、吸収された液体の量が正確に所望の金属硝酸塩又は酢酸塩の量を含有する様に計算された量で混合することができる。乾燥及びか焼は、硝酸塩又は酢酸塩を所望の酸化物に変換する。使用できる他の塩は、例えばシュウ酸塩又はクエン酸塩であるが、原則として、引き続く触媒製造工程の間に完全に又は部分的に所望の酸化物に変換する全ての可溶性塩を使用することができる。酸化物自体が可溶性である場合には、これらを直接使用することもできる。
【００２３】
前記のような含浸による代わりに、イオン交換の手段によりドーピングを実施することもできる。この目的のために、粘土を粉末として懸濁液中に入れるか又は成形体として循環反応器中に入れ、イオンの形で適用されるべき金属を含有する溶液と接触させる。次いで、この金属イオンを粘土のアルカリ金属、アルカリ土類金属又は水素イオンの一部分と置換する。次いで、この粘土を必要なら洗浄し、再び乾燥させ、場合によりか焼する。このイオン交換のためには、洗浄、乾燥又はか焼の後に、触媒に不利な作用を有する不純物を残さない全ての可溶性金属化合物を用いることができる。これらは通常、本発明による金属の塩化物、硝酸塩又は酢酸塩であってよい。
【００２４】
含浸又はドーピングされたシートシリケートを、大気圧及び８０〜２００℃、好ましくは１００〜１５０℃の温度で、１〜２０時間乾燥させるのが有利である。しかしながら、乾燥は減圧下に、かつより低い温度で実施することもできる。乾燥された触媒のか焼は、１５０〜６００℃、好ましくは１７０〜５００℃で０．５〜１２時間、好ましくは１〜５時間の時間で実施される。
【００２５】
適用される酸化物の量は、使用酸化物又は使用酸化物混合物及び使用アミンに依存して変動する。しかしながら、最適含量は、濃縮系列を用いて経験的に容易に決定することができる。本発明によれば、触媒の全重量に対して金属酸化物として計算して、０．１重量％の非常に低い濃度でも正の触媒作用を有することができるが、２０重量％以上の非常に高い濃度では、活性及び選択性における更なる上昇を得ることはできない。従って、０．２〜１０重量％、特に好ましくは０．３〜７重量％の含量が有利である。しかしながら、この含量の記載は、概して、９００℃で灼熱されたシートシリケートに関してそれぞれの元素の最も安定な酸化物の重量％として示されるが、これは、完成触媒中の金属イオンの正確な環境は詳しくは知られておらず、シートシリケートがカウンターイオンとして機能し、かつ／又は金属の適用のために用いられたアニオンの残分がなおこの触媒中に残存しているからである。
【００２６】
第２族〜第１３族又はランタニドの酸化物のうちで、第２族〜第４族、第７族、第１３族又はランタニドの酸化物が有利である。特に第２族からのバリウム又はストロンチウムの酸化物、第３族からの酸化ランタン、第４族からの酸化ハフニウム、第７族からの酸化レニウム、第１３族からの酸化インジウム及びランタニドが有利である。
【００２７】
触媒ｃ）
本発明によれば、特定のシートシリケートを用いる際にのみ、所望の４，４’−ジアミノ−ジアリールメタンの充分に高い収率が得られることが判明した。本発明によらないシートシリケートの場合には、ポリアミン混合物の形成は起こるが、第一に非常にゆっくりであり、第二に前記特許に指摘されているような欠点、即ち低い４，４’−選択性及びより高度に縮合された化合物の形成と結びついている。
【００２８】
これらの欠点を有しない触媒は、ハメット指示薬、殊に、Tanabe等のNew  Solid  Acids  and  Bases,Stud.Surf.  Sci.Catal.51,1989、第２章及びBenesi、J.Phys.Chem.61,1957,９７０−９７３頁に記載されているようなハメット指示薬４−フェニルアゾジフェニルアミン（ｐＫａ＝１．５）に対する滴定において、触媒１ｇ当たりブチルアミン０．０５ミリモル以上の酸度を有することで特徴を示す。この酸度を測定するために、乾燥触媒を不活性の非プロトン性溶剤、例えばトルエン中に懸濁させ、１.５の規定ｐＫａ値を有する指示薬及びｎ−ブチルアミン又は類似の塩基を添加する。固体の酸と塩基との反応はゆっくり起こるので、この滴定はビウレットを用いる慣用の方法では実施できず、複数のバッチ中で塩基の量を増加させて添加し、混合物を一晩振動させ、次の朝に、平衡の達成の後に、変色を起こす塩基の量を検査する。こうして、１.５の指示薬のｐＫａの下での固体酸１ｇ当たりの塩基のミリモルでの酸度中心の定量測定が得られる。
【００２９】
この触媒のための可能なシートシリケートは、全ての１２面又は１３面の代表物、例えばカオリン、タルク、葉ろう石、スメクタイト、例えばヘクトライト又はモンモリロナイト、バーミキュライト、白雲母、海泡石又はアタパルジャイトである。サポナイト、ヘクトライト、モンモリロナイト、海泡石及びアタパルジャイトが有利である。モンモリロナイト、海泡石及びアタパルジャイトが特に有利である。これらの粘土は天然由来の又は合成のものであってよい。この触媒を得るために、単独の規定シートシリケート又は種々のシートシリケートの混合物を用いるかどうかは重要ではない。特に、天然由来のシートシリケートを使用する場合には、種々のシートシリケートが屡々同時に存在する。
【００３０】
これらのシートシリケートは、その天然由来の形で又は予め酸活性化の後に、ｐＫａ＝１.５の下で充分な酸度を有することができる。このように、これらは種々異なる量のアルカリ金属イオン及びアルカリ土類金属イオン及び天然粘土中に常に存在する不純物、例えば鉄イオンをも含有する。充分に高い酸度を達成するために酸活性化が必要である場合には、これは、種々の酸を用いて実施することができる。慣用の無機酸、例えば塩酸、硫酸又は燐酸が特に有利である。特に塩酸が有利である。酸活性化されたシートシリケートは、漂白土又はフラー土なる名称で市場で入手される。
【００３１】
この触媒は粉末形であっても、成形体の形、例えば押出物、顆粒、錠剤、ペレット又は球状体であってよい。相応して反応は、懸濁法で又は固定層触媒を用いて実施することができる。この反応は、全ての場合に不連続的に又は連続的に実施することができる。
【００３２】
本発明による方法の１態様によれば、非置換の又は芳香環のｏ−又はｍ−位でＣ１〜Ｃ２０−、好ましくはＣ１〜Ｃ１０−、特に好ましくはＣ１〜Ｃ６−、殊にＣ１〜Ｃ３−アルキル及びハロゲン、好ましくはフッ素、塩素又は臭素、特に塩素から選択された１〜４個の置換基で置換されているアニリンをホルムアルデヒド又はホルムアルデヒド前駆物質と反応させる。
【００３３】
有利に、非置換の又は置換されたアニリン中に０〜２、特に好ましくは１個の置換基が存在するか又は存在しないのが有利である。１個の置換基が存在する場合には、これはアルキル、特にメチル、エチル又はプロピルが有利である。この置換基は、ｏ−位に存在するのが有利である。有利に使用される化合物は、アニリン又はｏ−トルイジンである。非置換の又は置換されたアニリンをホルムアルデヒド又はホルムアルデヒド前駆物質と反応させる。ホルムアルデヒド前駆物質としては、反応条件下にホルムアルデヒドを放出する化合物が使用される。この例は、パラホルムアルデヒド及びトリオキサンである。
【００３４】
この際、この反応は、本発明による触媒の存在下に直接実施することができる、即ち、触媒は反応の開始時に直接添加される。この場合に、非置換の又は置換されたアニリンを触媒と一緒に装入し、ホルムアルデヒドをガス状で又は水溶液として又はホルムアルデヒド前駆物質として配量添加することができる。この反応は、ホルムアルデヒド又はホルムアルデヒド前駆物質を非置換の又は置換されたアニリンと一緒に装入し、次いで触媒を導入することにより実施することもできる。本発明の更なる態様によれば、触媒の不存在下にホルムアルデヒドを先ず非置換の又は置換されたアニリンと反応させ、その際、式（ＩＶ）又は（Ｖ）の縮合化合物を形成させる。次いで、この前縮合生成物を、本発明による触媒の存在下に反応させることができ、その際、式（Ｉ）の化合物への転位反応が起こる。
【００３５】
前縮合生成物の形成時に生じる反応水は、連続的に除去することができる。これは、前縮合物を形成する反応の終わりの蒸留により除去することができるか又は反応混合物中に残ることもできる。
【００３６】
ｏ−位が双方共には置換されていない非置換の又は置換されたアニリンを使用する場合には、異性化時に、式（Ｉ）の４，４’−異性体に加えて、式（ＩＩ）の２，４’−異性体及び式（ＩＩＩ）の２，２’−異性体も形成されうる。従って、本発明は、芳香環が少なくともアミノ基に対して１個のｏ−位で置換されておらず、芳香族ポリアミン混合物が、加えて式（ＩＩ）及び／又は（ＩＩＩ）の化合物を含有する方法にも関する：
Ｈ２Ｎ−Ｄ−ＣＨ２−Ｂ−ＮＨ２    （ＩＩ）
［式中、Ｄは、１，２−フェニレン基であり、Ｂは前記の置換基で置換されていてよい１，４−フェニレン基である］、
Ｈ２Ｎ−Ｄ−ＣＨ２−Ｅ−ＮＨ２    （ＩＩＩ）
［式中、Ｄ及びＥは、前記の置換基で置換されていてよい１，２−フェニレン基である］。
【００３７】
本発明による触媒を用いることにより、式（ＩＩ）及び（ＩＩＩ）の化合物の割合に対する式（Ｉ）の化合物の割合を、目的に応じて変更することができる。式（ＩＩＩ）の化合物は、非常に少量でのみ形成される。式（ＩＩ）の化合物が形成できることを条件として、式（ＩＩ）の化合物に対する式（Ｉ）の化合物のモル比は４より大きいのが有利である。
【００３８】
本発明の反応、特に転位反応は、有利に２０〜２００℃、特に好ましくは１００〜１５０℃の範囲の温度で進行する。この際、この反応は、溶剤の不存在で又は存在下に実施することができる。溶剤としては、プロトン溶剤、例えばアルコール、ジオール、例えばグリコール又は非プロトン溶剤、例えばＮ−メチルピロリドンも使用できる。この反応は溶剤の不存在下に実施するのが有利である。
【００３９】
この反応は、通常、大気圧で実施できるが、減圧下に又は過圧下に実施することもできる。反応時間は温度に依存し、不連続的方法では１０分〜１０時間、特に好ましくは０.５〜５時間又は１〜５時間が有利である。使用される触媒の量は、前縮合生成物の重量に対して、触媒ａ）では１〜４０、好ましくは５〜２０重量％、触媒ｂ）及びｃ）では１〜５０、好ましくは５〜４０重量％である。連続的方法では、出発混合物０.１〜１リットル／触媒リットル×ｈの触媒装荷率を使用するのが有利である。ホルムアルデヒドに対する非置換の又は置換されたアニリンのモル比は２〜５０、特に２.５〜１０が有利である。
【００４０】
後処理のために、反応混合物を、懸濁法の場合には触媒粉末の濾去の後に、蒸留により存在する溶剤又は未反応の非置換の又は置換されたアニリンから分離させ、次いで場合により形成された高沸点残分から蒸留分離させる。この場合に留出物として得られるポリアミン混合物は、引き続く反応、例えばホスゲン化又は環水素化で直接使用することができる。
【００４１】
次に、実施例につき本発明を説明する。ここで、「部」は「重量部」を意味する。
【実施例】
【００４２】
触媒ａ）
例１（不連続的方法）
ｏ−トルイジン３２１０部を３７％濃度ホルムアルデヒド水溶液４０５部と混合し、共沸蒸留により水を除去し、残留する混合物（前縮合物）を市販の二酸化チタン粉末（例えばSachtleben,GermanyからのＶＫＲ６１１）５４部と混合する。１３０℃まで加熱の後に、この転位反応は３０分後に完了する。粗製反応混合物は、ガスクロマトグラフィ分析によれば、未反応のトルイジン６８％に加えて、所望のジアリールアミノメタンの２８.３％を２，４’−異性体に対する４，４’−異性体の比１０.５を有する異性体混合物として含有している。
【００４３】
例２〜１３
これらの例では、種々の触媒ａ）又は種々異なる条件を用いて、例１と同じ方法を用いる。
【表１】
2008169221.tif 000002
【００４４】
１）６５０℃で熱処理
２）２５０℃で熱処理
３）ＳＯ４中の硫黄に基づく％
＊  ２,４'-異性体に対する４,４'-異性体の比；
２,２'-異性体は検出されない
例１４（連続的方法）
直径２.５ｍｍを有する押出物としてのＴｉＯ２  １００ｍｌを連続的に作動するプラントの反応器中に装入する。それ自体はｏ−トルイジン１６００ｇ、ホルムアルデヒド水溶液２０３ｇ（１００％として計算されたホルムアルデヒド７５ｇ）及び溶剤としてのエチレングリコール１６００ｇから製造された付加生成物（前縮合物）を、１３０℃で約２０時間の滞留時間で触媒床上に連続的にポンプ導入する。
【００４５】
粗製流出物は、ガスクロマトグラフィによる次の組成を有する：
ｏ−トルイジン            ６７.４％
２，４’−トルイジン塩基    ２.７％
４，４’−トルイジン塩基  ２９.９％
（それぞれはグリコール不含で計算）。
【００４６】
触媒ｂ）
触媒ｂ）の触媒製造
触媒Ａ
予め押出物に変換されている市販のＫ１０（Suedchemieからの酸活性化されたモンモリロナイト）から触媒Ａを製造した。蒸留水２リットル中のＢａ（ＮＯ３）２  １００ｇの溶液を５０℃で押出物１２００ｇ上に３時間に渡ってポンプ導入し、次いでこの押出物を蒸留水で短時間すすいだ。１２０℃で１６時間の乾燥の後に、なお２００℃で２時間か焼させた。
【００４７】
触媒ＡはＢａＯ  １.２５％を含有した。
【００４８】
触媒Ｂ
Ｂａ（ＮＯ３）２の代わりに希土類金属の種々の硝酸塩の混合物を用いることを除き、触媒Ａと同様な方法で触媒Ｂを製造した。
【００４９】
触媒Ｂは、ＣｅＯ２２.７％、Ｌａ２Ｏ３１.４８％、Ｐｒ２Ｏ３０.３２％及びＮｄ２Ｏ３１.１１％を含有した。
【００５０】
触媒Ｃ
Ｂａ（ＮＯ３）２の代わりにＧａ（ＮＯ３）３・９Ｈ２Ｏを用い、か焼を４００℃で実施したことを除いて、触媒Ａと同様な方法で触媒Ｃを製造した。
【００５１】
触媒Ｃは、Ｇａ２Ｏ３１.１３％を含有した。
【００５２】
触媒Ｄ
Ｂａ（ＮＯ３）２の代わりにＳｒ（ＮＯ３）２を用い、か焼を４００℃で実施したことを除いて、触媒Ａと同様な方法で触媒Ｄを製造した。
【００５３】
触媒ＤはＳｒＯ  ０.８４％を含有した。
【００５４】
触媒Ｅ
Ｂａ（ＮＯ３）２の代わりにＩｎ（ＮＯ３）・５Ｈ２Ｏを用い、か焼を４００℃で実施したことを除いて、触媒Ａと同様な方法で触媒Ｅを製造した。
【００５５】
触媒ＥはＩｎ２Ｏ３  １.５７％を含有した。
【００５６】
触媒Ｆ
Ｂａ（ＮＯ３）２の代わりにＨｆＣｌ４を用い、か焼を４００℃で実施したことを除いて、触媒Ａと同様な方法で触媒Ｆを製造した。
【００５７】
触媒ＦはＨｆＯ２  ３.３％を含有した。
【００５８】
触媒Ｇ
予め押出物に変換された市販のＫ１０（Suedchemie  からの酸活性化されたモンモリロナイト）から触媒Ｇを製造した。蒸留水４リットル中のＲｅ２Ｏ７１２０ｇの溶液を５０℃で押出物２０００ｇ上に３時間に渡ってポンプ導入し、次いでこれを蒸留水で短時間すすいだ。１２０℃で１６時間の乾燥の後に、なお４００℃で２時間か焼させた。
【００５９】
触媒ＧはＲｅ２Ｏ７０.６５％を含有した。
【００６０】
触媒Ｈ
予め押出物に変換された市販のＫ１０（Suedchemie  からの酸活性化されたモンモリロナイト）から触媒Ｈを製造した。蒸留水３リットル中のＲｅ２Ｏ７４００ｇの溶液を５０℃で押出物２０００ｇ上に６時間に渡ってポンプ導入し、次いでこれを蒸留水で短時間すすいだ。１２０℃で１６時間の乾燥の後に、なお４００℃で２時間か焼させた。
【００６１】
触媒ＨはＲｅ２Ｏ７０.４５％を含有した。
【００６２】
ポリアミンを形成する反応
ｏ−トルイジン１６０ｇ（１.５モル）を室温でホルムアルデヒド７.５ｇ（０.２５モル）（３７％濃度水溶液として）と混合し、引き続き１５０℃で水分離器を用いて水を除去した。生じるこの前縮合物のトルイジン中の溶液を、直接、触媒ｂ）を用いる反応のために使用した。
【００６３】
このために、各々、粉末状の触媒ｂ）４０重量％（ホルムアルデヒドと２モルのトルイジンとの付加生成物に対して）を添加し、混合物を撹拌しながら１００℃に加熱した。種々の触媒を用い、種々の反応時間の後に得られた結果を第１表中に示す。ここで、トルイジン塩基の約３０％の含有率は、最大可能な収率に相当する。記載の異性体比は２，４’−異性体に対する４，４’−異性体の割合を示している。
【表２】
2008169221.tif 000003
触媒ｃ）
触媒ｃ）の触媒製造
触媒Ａ（比較例）
触媒Ａは、ｐＫａ＝１.５の下で酸中心を有しない
Suedchemieからの市販の酸活性化されたモンモリロナイト（タイプ；ＫＳＦ）であった。
【００６４】
触媒Ｂ
触媒Ｂは、ｐＫａ＝１.５の下で０.０６１ミリモルｇ−１の酸度を有するSuedchemieから市販されている酸活性化されたモンモリロナイト（タイプ；Ｋ１０）であった。
【００６５】
触媒Ｃ
触媒Ｃは、Floridinから市販されているアタパルジャイトであった。
【００６６】
触媒Ｄ（比較例）
触媒Ｄは、Oxymineから市販されている海泡石の酸活性化（０.５ＭＨ２ＳＯ４、５０℃で１２時間）により得られた。これは、ｐＫａ＝１.５の下で酸度を有しなかった。
【００６７】
触媒Ｅ（比較例）
触媒Ｅは、Sobrepから市販されている海泡石の酸活性化（１ＭＨＣｌ、５０℃で２４時間）により得られた。これは、ｐＫａ＝１.５の下で酸度を有しなかった。
【００６８】
触媒Ｆ
触媒Ｆは、市販のモンモリロナイト（SuedchemieからのTerrana D）の酸活性化（１ＭＨＣｌ、５０℃で４時間）により得られた。これは、ｐＫａ＝１．５の下で０.０９０ミリモルｇ−１の酸度を有した。
【００６９】
触媒Ｇ（比較例）
触媒Ｇは、市販の合成ヘクトライト（LaporteからのLaponit RD）の酸活性化（０.５ＭＨ２ＳＯ４、５０℃で６時間）により得られた。これは、ｐＫａ＝１.５の下で０.０２１ミリモルｇ−１の酸度を有した。
【００７０】
触媒Ｈ
触媒Ｈは、市販のモンモリロナイト（SuedchemieからのTerrana D)の酸活性化(0.５ＭＨ３ＰＯ４、５０℃で１２時間）により得られた。これは、ｐＫａ＝１.５の下で０.１０ミリモルｇ−１の酸度を有した。
【００７１】
触媒Ｉ
触媒Ｉは、市販のモンモリロナイト（SuedchemieからのTerrana D）の酸活性化（０.５ＭＨ２ＳＯ４、１００℃で６時間）により得られた。これは、ｐＫａ＝１.５の下で０.１０ミリモルｇ−１の酸度を有した。
【００７２】
触媒Ｊ（比較例）
触媒Ｊは、市販のバーミキュライト（ZieglerからのMikro）の酸活性化（１ＭＨＣｌ、５０℃で２４時間）により得られた。これは、ｐＫａ＝１.５の下で０.０３１ミリモルｇ−１の酸度を有した。
【００７３】
触媒Ｋ（比較例）
触媒Ｋは、Sobrepからの市販の海泡石である。これはｐＫａ＝１.５の下で０.００４ミリモルｇ−１の酸度を有した。
【００７４】
触媒Ｌ（比較例）
触媒Ｌは、市販の合成ヘクトライト（LaporteからのLaponit RD）であった。これは、ｐＫａ＝１．５の下で、酸度を有しなかった。この例は、不充分な酸度を有する触媒では充分に高い変換率を達成できるが、同時に、異性体比は悪化されることを示している。
【００７５】
触媒Ｍ
触媒Ｍは、Oxymineから市販されている海泡石であった。これは、ｐＫａ＝１.５の下で０.０５ミリモルｇ−１の酸度を有した。
【００７６】
触媒Ｎ（比較例）
触媒Ｎは、市販のヘクトライト（RheoxからのBentone MA）であった。これは、ｐＫａ＝１．５の下で酸度を有しなかった。この例は、不充分な酸度を有する触媒は充分に高い変換率を達成できるが、同時に、異性体比は悪化されることを示している。
【００７７】
ポリアミンを形成する反応
ｏ−トルイジン１６０ｇ（１.５モル）を室温でホルムアルデヒド（３７％濃度の水溶液として）７.５ｇ（０.２５モル）と混合し、引き続き水分離器を用いて１５０℃で水を除去した。生じるこの前縮合物のトルイジン中の溶液を、直接、触媒ｃ）を用いる反応のために使用した。
【００７８】
この目的のために、各々、粉末状の触媒ｃ）４０重量％（ホルムアルデヒドと２モルのトルイジンとの付加生成物に対して）を添加し、混合物を撹拌下に１００℃まで加熱した。種々の触媒ｃ）を用い、種々の反応時間の後に得られた結果を第１表に示す。ここで、トルイジン塩基約３０％の含有率は、最大可能な収率に相当する。記載の異性体比は、２，４’−異性体に対する４，４’−異性体の割合を示している。
【表３】
2008169221.tif 000004
【表４】
2008169221.tif 000005